FR 2841368 A1 20031226 FR 0207884 A 20020625 et de deverrouillage de la piece (52). L'invention concerne une grappe de reglage de la reactivite du cceur d'un reacteur nucleaire refroidi par de l'eau legere sous pression et un crayon absorbent d'une telle grappe de reglage. Les reacteurs nucleaires tels que les reacteurs nucleeires a eau sous pression comportent un cceur constitue par des assemblages de combusti ble juxtaposes dans la cuve du reacteur. Un assemblage de combustible est constitue d'un faisceau de crayons de combustible maintenus dans une structure porteuse, appelee squelette, constituent l'ossature de l'assem blage. Ce squelette comporte en particulier des tubes-guides disposes sui vent la direction axiale de i'assemblage de combustible, reliant les embouts superieur et inferieur et supportant les grilles de maintien des crayons de combustible. Ces tubes-guides ont pour fonction de garantir une bonne rigi dite de ltossature et de permettre ['insertion dans ['assemblage des crayons absorbent les neutrons utilises pour le reglage de la reactivite du cceur du reacteur nucleaire. Les crayons absorbents vent relies entre eux, a leur extremite supe rieure par l'intermediaire d'un support generalement designe par le terme "araignee", pour constituer un faisceau appele grappe de reglage. L'ensem ble des crayons absorbents est mobile a l'interieur des tubes-guides d'as semblage de combustible. Pour regler la reactivite du cceur du reacteur nucleaire pendant le fonctionnement du reacteur, on deplace les grappes de reglage a l'interieur de certains assemblages du ccour en position verticale, soit dans le sens de ['insertion, la grappe de reglage etant alors deplacee vers le teas, soit dans le sens de ltextraction, la grappe de reglage etant alors deplacee vers le haut, de maniere a introduire une longueur plus ou moins importante des crayons absorbents dans les assemblages du cceur. De maniere a regler la reactivite du cceur pendant le fonctionnement du reacteur nucleaire et la repartition de puissance dans le cceur du reacteur, on utilise generalement des grappes de reglage de divers types dans differentes zones du cceur du reacteur nu cleaire. On utilise en particulier des grappes tres absorbantes ou grappes noires et des grappes moins absorbantes ou grappes grises. De maniere generale, les crayons absorbents vent constitues par un tube qui est ferme a son extremite superieure par un premier bouchon appe le bouchon superieur, et a son extremite inferieure par un second bouchon appele bouchon inferieur du crayon. Les crayons absorbents vent fixes a I'araignee de maintien par l'intermediaire de leurs bouchons superieurs. Generalement, pour les grappes noires, I'ensemble des crayons vent des crayons a forte capacite d'absorption des neutrons. Ces crayons absor bants peuvent etre constitues par un tube de gainage renfermant des pastil les d'un materiau absorbent tel que le carbure de bore B4C, par des tubes en un materiau absorbent les neutrons ne renfermant pas de pastilles ab sorbantes ou encore par des tubes en materiau absorbent renfermant des pastilles de carbure de bore B4C.On a propose en particulier d'utiiiser, com me tubes en materiau absorbent pour les crayons des grappes de reglage, des tubes en hafnium. Les grappes de reglage de la reactivite des reacteurs nucleaires peuvent done comporter, soit en totalite, soit en partie, des crayons absorbents constitues par un tube de hafnium renfermant eventuel lement des pastilles d'un materieu absorbent tel que le B4C. Dans certains cas, on a propose de realiser seulement une partie des crayons absorbents, par exemple la partie inferieure, en hafnium. Les grappes grises comportent a la fois des crayons absorbents et des crayons inertes constitues par un simple tube en materiau pas ou peu absorbent ferme a ses extremites par des bouchons. Les crayons absor bants peuvent etre constitues par des tubes en materiau absorbent tel que le hafnium. Le hafolum presente l'avantage sur d'autres materiaux absorbents de presenter une excellente compatibilite avec le fluide primaire, un gonflement falble sous irradiation et une bonne tenue au fluage a la temperature de fonctionnement d'un reacteur nucleaire a eau sous pression. II peut done etre utilise sans gainage. Toutefois, le hafnium ne peut guere etre soude qu'a des alliages de la meme famille (titane, zirconium, hafnium) ou presentant avec le hafnium des solutions solides continues. Si lton utilise le hafnium pour le bouchon superieur, la tenue mecani que de la grappe de reglage n'est pas optimale car le hafnium ne presente pas des caracteristiques mecaniques assez elevees vis-a-vis des sollicita tions percues par la grappe en fonctionnement. En outre, I'utilisation d'un bouchon en hafnium dans la partie superieure du crayon absorbent n'est pas vraiment justifiee pour des questions d'absorption neutronique, dans la me sure ou le bouchon superieur n'est expose qu'a un flux neutronique tres fai ble puisqu'il reste au-dessus de la partie superieure du cceur. Enfin la mise en ceuvre de hafnium pour le bouchon superieur staccompagne d'une aug mentation de la masse de la grappe, ce qui peut etre une contrainte forte en service. L'utilisation d'alliage de zirconium pour le bouchon superieur serait compatible avec les imperatifs de masse sans nuire au pouvoir absorbent. Cependant les proprietes mecaniques de ces alliages vent egalement insuf fisantes. En revanche celles des alliages de titane vent parfaitement compa tibles avec les performances requises. En ce qui concerne le bouchon inferieur, I'utilisation de hafnium n'est pas exclue pour des raisons de tenue mecaniques car les proprietes de ce materiau vent compatibles avec les sollicitations mecaniques appliquees sur ce composant. Dans cette zone a fort flux neutronique, il n'est pas inutile de disposer d'une potentialite d'absorption neutronique. Enfin le volume de ce bouchon inferieur restart falble, I'augmentation de masse induite reste limi tee et compatible avec les exigences sur la masse des grappes de com mande. Le bouchon inferieur peut done etre en hafnium, voire en alliage de zirconium, la compatibilite avec les exigences fonctionnelles restart acquise. Le but de ['invention est done de proposer une grappe de commande pour un reacteur nuclesire a eau pressurisee, constituee d'un faisceau de crayons absorbent les neutrons, comportant chacun un tube metallique ap pele tube de gainage, ferme, a son extremite superieure, par un bouchon superieur et, a son extremite inferieure, par un bouchon inferieur et un sup port, ou araignee, de forme rayonnante sur lequel les crayons absorbents vent fixes par l'intermediaire de leurs bouchons superieurs, caracterisee par le fait que les tubes de gainage d'une partie au moins des crayons absor bants vent des tubes en hafnium sans soudure, les bouchons superieurs des crayons absorbents ayant un tube de gainage en hafnium vent en al liage a base de titane et vent soudes sur la partie d'extremite superieure du tube de gainage en hafnium du crayon absorbent, et les bouchons inferieurs vent en hafnium massif et vent soudes sur la partie d'extremite inferieure du tube de gainage en hafnium du crayon absorbent. De preference: - les bouchons superieurs des crayons absorbents ayant un tube en hafoium vent en un alliage de titane TA6V ou TA3V2.5; - la protection contre l'usure des crayons est realisee au defile en at mosphere oxydante sur les tubes de gainage soudes au bouchon inferieur; - la protection contre l'usure des bouchons superieurs en alliage de titane est obtenue par un traitement en four statique en atmosphere oxy dante dans des conditions garantissant le maintien des caracteristiques de l'alliage; - les soudures de l'un au moins des bouchons superieur et inferieur vent realisees par l'un au moins des procedes suivants: soudage par fric tion, soudage par resistance, soudage TIG; et - le hafnium utilise pour la fabrication des tubes de gainage et des bouchons inferieurs contient plus de 300 ppm d'oxygene. L'invention est egalement relative a un crayon absorbent d'une grappe de reglage d'un reacteur nucleeire a eau pressurisee, caracterise par le fait qutil comporte un tube de gainage en hafnium, un bouchon superieur en alliage de titane soude sur une partie d'extremite superieure du tube de gainage en hafnium et un bouchon inferieur en hafnium massif soude sur une partie d'extremite inferieure du tube de gainage en hafnium. Enfin, I'invention est egalement relative a une grappe de reglage d'un reacteur nucleeire a eau pressurisee, comportant un faisceau de crayons et un support de forme rayonnante, appele araignee, sur laquelle les crayons absorbents vent fixes par l'intermediaire de leurs bouchons superieurs, ca racterisee par le fait que l'araignee est en alliage a base de titane. De preference, une partie au moins des crayons absorbents de ia grappe comprend un tube en hafnium et un bouchon superieur en alliage de titane soude sur la partie d'extremite superieure du tube en hafnium. Les tubes en hafnium ou barres creuses vent elaborees selon un pro cede connu par filage sur aiguille, de billettes percees, puis etirage a chaud sur mandrin deformable, le mandrin etant evacue en derriere operation par etirage a froid jusquta rupture. L'avantage de ce procede de mise en forme a S chaud est qu'il permet de mettre en ceuvre un metal beaucoup plus charge en oxygene que s'il devait comporter des operation de mise en forme a froid. On considere generalement qu'au dela de 300 ppm dioxygene, le hafnium ne peut plus guere etre lamine a froid. Ce procede permet d'utiliser des bil lettes contenant plus de 300 ppm et meme plus de 700 ppm d'oxygene, tel les qu'obtenues apres la premiere fusion par bombardement d'electrons dans la gamme classique d'elaboration. L'elevation de la teneur en oxygene permet d'augmenter les caracteristiques mecaniques du metal, ce qui reduit considerablement la sensibilite aux defauts de surface et de fabrication (marques de coupe, non-rectitude,...). Les bouchons en titane zirconium ou hafnium vent obtenus par usi nage de barres pleines de diametre adapte. Cette conception permet de sa tisfaire les exigences neutroniques, mecaniques et ponderales. Cependant, les mouvements de grappe tent longitudinaux qu'orbitaux risquent d'induire des usures au niveau des guides de grappe (guidage continu et cartes de guidage) et de ['assemblage combustible (usure sur ogive). II est en effet connu que ces materiaux (titane, zirconium et hafolum) ne resistent pas bien a l'usure. Un moyen connu de proteger ces materiaux contre l'usure est de realiser un traitement d'oxydation a haute temperature en atmosphere oxydante. Un tel traitement conduit a realiser une couche de diffusion d'oxygene qui assure ia protection contre l'usure et une couche d'oxyde dont on ne peut guere empecher la formation du fait de la tres basse pression d'equilibre en atmosphere oxydante de l'oxyde. La profon deur de diffusion d'oxygene requise pour assurer la tenue a l'usure est d'une vingtaine de micrometres. La profondeur minimale visee pour cette opera tion est done de 35 a 50 um. La mise en ceuvre d'un procede d'oxydation en four de barreaux de 3.5 a 4. 6 m necessiterait de disposer d'un four de taille suffisante capable de travailler en atmosphere oxydante a 800-1000 C. L'invention concerne done aussi une mise en ceuvre du traitement d'oxydation au defile a une tempera ture plus elevee mais pendant une duree plus course, ce qui permet d'assu rer une diffusion de l'oxygene a une profondeur suffisante pour assurer la tenue a l'usure, de maintenir la constance de la temperature - gage de l'ho mogeneite de la barre oxydee, sans introduire de defauts de rectitude ou d'inhomogeneites mecaniques. Une diffusion d'oxygene sur 50 m peut etre obtenue par chauffage par induction a 1300- 1700 C, dans une atmos phere oxydante constituee d'argon et d'oxygene, a une vitesse de -250 mm/me au defile. Le chauffage a une temperature superieure risque d'induire des changements de phase dans le metal (1725- 1775 C) ou dans l'oxyde (1700 C). L'oxydation au defile est realisee sur les crayons absor bants soudes a leur bouchon inferieur. En outre, le traitement est mene sur des tubes de gainage soudes sur leur bouchon inferieur, ce qui permet d'assurer la continuite de la protection contre l'usure dans la zone du bouchon inferieur en forme d'ogive. Cepen dant, il n'est pas souhaitable de traiter des crayons "ermines (avec bouchon superieur soude). En effet, la presence, pour certains crayons, de cale, co lonne de pastilles B4C et dispositif de maintien perturbe le chauffage, res treint le choix des cales et dispositifs de maintien (les materioux qui risquent de conduire a des eutectiques fondue a la temperature de traitement dolvent etre exclus). En outre le changement de conditions de chauffage au niveau de la liaison hafnium-titane est delicat a ma^triser sans risquer un echauffe ment excessif du titane, echauffement qui serait prejudiciable au maintien de ses caracteristiques mecaniques. Le traitement au defile permet aussi de ne pas oxyder la zone qui se ra soudee sur le bouchon superieur, evitant ainsi de polluer la soudure. La protection contre l'usure des bouchons superieurs des crayons est realisee par un traitement en four statique en atmosphere oxydante dans des conditions garantissant l'obtention des caracteristiques de l'alliage. Le traitement en four statique est realise generalement a une temperature comprise entre 550 C et 850 C, pendant une duree de 2 heures a 12 heu res. Par exemple, on peut realiser un traitement de 4h a 730 C. Enfin, I'invention est egalement relative a une grappe de reglage dont l'araignee est en alliage a base de titane. Cette mise en ceuvre permet de beneficier des meilleures caracteristiques mecaniques de ces alliages ainsi que de leur moindre densite. Ainsi la conception de la grappe devient-elle plus confortable puisqu'une partie de la masse de l'araignee peut etre affec tee aux crayons absorbents. L'araignee de support des crayons absorbents de la grappe peut etre realisee sous une forme et avec des dimensions identiques a celles des araignees de support de crayons absorbents des grappes de reglage selon I'art anterieur connu. Toutefois, dans certains cas, en fonction de la forme et de la dimension du bouchon superieur en alliage de titane, il est possible d'adapter la forme et les dimensions des parties de l'araignee assurant la fixation des crayons absorbents. Au lieu d'une araignee de support des crayons absorbents en acier, la mise en ceuvre d'une araignee realisee en alliage a base de titane permet de beneficier des caracteristiques mecaniques d'un niveau superieur a cel les de l'acier. La fiabilite et la duree de vie de l'araignee peuvent done etre augmentees du fait de ces caracteristiques mecaniques ameliorees. 11 est egalement possible de diminuer legerement les dimensions transversales de I'araignee de support des grappes de reglage, lorsque cette araignee est realisee en a l l iage a base d e titan e a ha utes caracteristiq u es mecan iq u es. On diminue ainsi la perte de charge lors de la chute de la grappe de reglage dans le ccour du reacteur nucleaire et on diminue le temps de chute. L'araignee peut etre reaiisee par decoupage d'une piece en alliage de titane dont la sante metallurgique a ete controlee. On diminue ainsi le risque de defaut et on diminue le nombre de liaisons par soudage ou brasage des elements constitutifs de l'araignee. La decoupe peut etre realisee par usi nage mecanique, chimique ou electrochimique, decoupe au fil ou au jet d'eau. Les alliages de titane tels qu'envisages plus haut vent insensibles a la corrosion dans la cuve du reacteur nucleeire. On fournira done moins de produits activables dans le circuit primaire. Enfin, la sante metallurgique du materieu et la simplicite de fabrication de l'araignee en alliage a base de titane permettent de reduire les coOts de fabrication et les anomalies de fonctionnement et d'augmenter la productivite de fabrication des grappes de reglage. Une araignee en alliage a base de titane peut etre utilisee pour toute grappe de reglage, comportant ou non des crayons ayant des tubes en haf nlum. On a realise des essais de tenue mecanique des grappes de reglage suivant ['invention dans des conditions reproduisant les conditions dans le reacteur nucleaire en fonctionnement. On a effectue egalement des essais d'usure sur les differentes parties des crayons absorbents pour valider les traitements anti-usure par oxyda tion. Les essais effectues visent a verifier la tenue des bouchons des crayons absorbents et en particulier des bouchons superieurs, des tubes en hafnium des crayons absorbents et des parties de liaison des bouchons su perieurs avec l'araignee de la grappe de reglage. On a effectue des essais d'endurance permettant de montrer que les grappes de reglage suivant l'in vention peuvent fonctionner dans le reacteur nucleaire, sans destruction prematuree, pendant des durees de fonctionnement envisagGes pour les reacteurs nucleaires de la technique actuelle. Afin de bien faire comprendre ['invention, on va decrire, a titre d'exemple, en se referent aux figures jointes en annexe, une grappe de re glage et un crayon absorbent suivant ['invention. La figure 1 est une vue en perspective d'une grappe de reglage pour reacteur nucleaire a eau sous pression, inseree dans un assemblage com bustible. La figure 2 est une vue en coupe axiale d'un crayon absorbent suivant ['invention. La figure 3 est une vue en coupe partielle de la partie superieure d'un crayon absorbent fixe sur une ailette d'araignee. Sur la figure l, on a represente une grappe de reglage d'un reacteur nucleaire a eau sous pression designee de maniere generale par le repere 1. La grappe de reglage 1 comporte un faisceau de crayons absorbents S 2 et une araignee 3 assurant ie support et le maintien des crayons 2 sous la forme d'un faisceau dans lequel les crayons vent paralleles entre eux et po sitionnes lateralement suivant le meme reseau que celui des tubesguides de i'assemblage de combustible. L'araignee 3 comporte un pommeau cylindrique 3a cannele interieu remeet permettant de raccorder la grappe de reglage a une tige de com mande pour son deplacement dans la direction verticale dans le cosur et des ailettes 3b solidaires du pommeau 3a sur chacune desquelles vent fixes des crayons absorbents 2 par leur bouchon superieur Une partie au moins des crayons 2 de la grappe de reglage 1 com porte un corps tubulaire constitue par un tube en hafnium. Dans le cas ou la grappe 1 est une grappe noire, les tubes de tous les crayons absorbents 2 de la grappe peuvent etre en hafnium. Dans le cas d'une grappe grise, seule une partie des crayons 2 com porte un tube en hafnium, les tubes des autres crayons etant en acier ou tout autre materiau non absorbent satisfaisant les exigences de fonctionne ment en reacteur nucleaire. Sur la figure 2, on a represente un crayon absorbent suivant l'inven tion d'une grappe noire qui peut etre utilisee par exemple dans un reacteur nucleaire refroidi par de l'eau sous pression d'une puissance de 1300 MWe. Le crayon 2 represente sur la figure 2 comporte un tube en hafnium 4 renfermant un empilement de pastilles 5 en carbure de bore B4C fortement absorbantes et ferme, a son extremite superieure, par un bouchon 6 en al liage de titane et, a son extremite inferieure, par un bouchon 7 en forme d'ogive en hafnium ou en alliage de zirconium. Une diffusion d'oxygene 11 sur le tube soude sur le bouchon inferieur a ete realisee et assure une pro tection contre l'usure. Le bouchon superieur pourra etre protege ou non par une diffusion d'oxygene 12. Le hafnium utilise peut contenir plus de 300 ppm d'oxygene. L'empilement de pastilles 5 en carbure de bore B4C est maintenu a l'interieur du tube 4 en hafnium par un ressort ou tout autre dispositif blo quant 8, I'extremite inferieure de la colonne de pastilles etant en appui, par l'intermediaire d'une entretoise 7a, sur le bouchon inferieur 7. Le bouchon inferieur 7 du crayon 2 en hafnium est rendu solidaire par un cordon de sou dure 7b de l'extremite inferieure du tube 4 en hafnium, le soudage pouvant etre mis en cauvre, par exemple, par un faisceau laser, faisceau d'electrons, TIG, friction ou resistance La soudure obtenue est parfaitement seine et par faitement resistante. Selon ['invention, le bouchon superieur 6 du crayon 2 est en titane ou alliage de titane et par exempie en alliage Ti-6AI-4V (TA6V) ou en alliage TA3V2,5 et sa fixation rigide et etanche sur l'extremite superieure du tube 4 est realisee par une soudure 9. Des essais ont montre que la soudure entre le bouchon en alliage de titane 6 et le tube en hafnium 4 peut etre reaiisee, par exemple, par un faisceau laser, faisceau d'electrons, TIG, friction ou re sistance La soudure obtenue est parfaitement seine et parfaitement resis tante. Dans le cas de soudures TIG ou par friction, la zone de rupture d'une eprouvette soudee hafnium/titane ou hafnium/Zircaloy se situe en dehors de la zone soudee. La rupture se produit sous une charge correspondent a la charge de rupture du materiau massif. Comme il est visible sur la figure 3, le bouchon superieur 6 en alliage de titane qui assure la fixation du crayon absorbent 2 sur une ailette 3b de l'araignee 3 de la grappe de reglage peut presenter une forme et des dimen sions identiques a celles d'un bouchon superieur d'un crayon absorbent sui vent l'art anterieur. La partie superieure du bouchon 6 presentant un filetage pour la fixation du crayon absorbent sur le bras 3b de l'araignee 3 peut etre, soit vissee dans le bras de l'araignee, soit placee dans une disposition tra versante et maintenue par l'intermediaire d'un ecrou 10 superieur qui assu rera aussi le guidage de la grappe lors de sa remontee. Comme il est visible sur la figure 3, le bouchon d'extremite superieur du crayon absorbent 6 presente une partie a falble section 3c qui lui permet d'assurer au crayon la flexibilite requise. En outre, on a pu verifier que la soudure 9 entre le bouchon en alliage de titane 6 et ltextremite superieure du tube en hafnium 4 (figure 2) resiste aux sollicitations mecaniques, thermiques et chimiques dans ['ambiance du reacteur nucleaire, aucune corrosion supplementaire n'etant observee au niveau de la soudure de raccordement 9 du bouchon superieur 6. En outre, le bouchon 6, pendant l'utilisation de la grappe de reglage dans un cosur de reacteur nucleaire, se trouve au-dessus de la surface su perieure du ccour, dans une zone qui n'est pas soumise au flux neutronique intense regnant dans le cceur du reacteur nucleaire. Le bouchon superieur en alliage de titane n'est done pas soumis a des conditions provoquant un gonflement sous irradiation ou une perte des caracteristiques mecaniques. Le bouchon superieur presentant des caracteristiques mecaniques elevees garde done ses caracteristiques pendant de longues durees de service a l'interieur du ccour d'un reacteur nucleaire. En outre, le bouchon superieur des crayons absorbents en hafnium de la grappe de reglage suivant ['invention qui est en alliage de titane a hau tes caracteristiq u es mecan iqu es peut etre rea l ise d e man i ere a presenter une longueur la plus grande possible compatible avec l'utilisation de la grappe de reglage. On peut ainsi diminuer la longueur du tube de hafnium, ce qui permet de diminuer le cout et d'adapter la masse des crayons absor bants. L'invention stapplique a toute grappe de reglage d'un reacteur nu cleaire refroidi par de l'eau legere comportant des crayons absorbents com portant un tube en hafnium. REVENDICATIONS 1.- Grappe de reglage d'un reacteur nuclesire a eau pressurisee constituee d'un faisceau de crayons (2) absorbent les neutrons, comportant chacun un tube metallique (4), appele tube de gainage, ferme, a son extre mite superieure, par un bouchon superieur (6) et, a son extremite inferieure, par un bouchon inferieur (7) et un support (3), ou araignee, de forme rayon nante sur lequel les crayons absorbents (2) vent fixes par l'intermediaire de leurs bouchons superieurs (6), caracterisee par le fait que les tubes de gai nage (4) d'une partie au moins des crayons absorbents vent des tubes en hafnium sans soudure, les bouchons superieurs (6) des crayons absorbents (2) ayant un tube de gainage en hafnium vent en alliage a base de titane et vent soudes sur la partie d'extremite superieure du tube de gainage (4) en hafnium du crayon absorbent (2), et les bouchons inferieurs (7) vent en haf nium massif et vent soudes sur la partie d'extremite inferieure du tube de gainage (4) en hafnium du crayon absorbent (2). 2.- Grappe de reglage suivant la revendication 1, caracterisee par le fait que les bouchons superieurs (6) des crayons absorbents (2) ayant un tube (4) en hafnium vent en un alliage de titane TA6V ou TA3V2.5. 3.- Grappe de reglage suivant la revendication 1, caracterisee par le fait qu'une protection contre l'usure des crayons est realisee par oxydation a une temperature de 1300 C a 1700 C en atmosphere oxydante, au defile a une vitesse de 50-250 mm/me sur les tubes de gainage (4) soudes au bou chon inferieur (7). 4.- Grappe de reglage suivant la revendication 1, caracterisee par le fait qu'une protection contre l'usure des bouchons supGrieurs (6) en alliage de titane est obtenue par un traitement en four statique en atmosphere oxy dante dans des conditions garantissant le maintien des caracteristiques de l'alliage de titane. 5.- Grappe de reglage suivant la revendication 4, caracterisee par le fait que le traitement en four statique est realise a une temperature comprise entre 550 C et 850 C, pendant une duree de 2 heures a 12 heures. 6.- Grappe de reglage suivant la revendication 1, caracterisee par le fait que la soudure de l'un au moins des bouchons superieur (6) et inferieur (7) est realisee par l'un au moins des procedes suivants: soudage par fric tion, soudage par resistance, soudage TIG. 7.- Grappe de reglage suivant la revendication 1, caracterisee par le fait que le hafolum utilise pour la fabrication des tubes de gainage (4) et des bouchons inferieurs (7) contient plus de 300 ppm d'oxygene. 8.- Crayon absorbent d'une grappe de reglage d'un reacteur nucleaire a eau pressurisee, caracterise par le fait qu'il comporte un tube de gainage (4) en hafnium, un bouchon superieur (6) en alliage de titane soude sur une partie d'extremite superieure du tube de gainage (4) en hafnium et un bou chon inferieur (7) en hafnium massif soude sur une partie d'extremite infe rieure du tube de gainage (4) en hafnium. 9.- Grappe de reglage d'un reacteur nucleaire a eau pressurisee, comportant un faisceau de crayons (2) et un support de forme rayonnante appele araignee (3) sur laquelle les crayons absorbents (2) vent fixes par I'intermediaire de leurs bouchon superieurs (6), caracterisee par le fait que l'araignee (3) est en alliage a base de titane. 10.- Grappe de reglage suivant la revendication 9, caracterisee par le fait qu'une partie au moins des crayons absorbents (2) de la grappe (1) com prend un tube (4) en hafnium et un bouchon superieur (6) en alliage de titane soude sur la partie d'extremite superieure du tube (4) en hafnium. 11.- Procede de protection contre l'usure d'un crayon absorbent sui vant la revendication 8, caracterise par le fait qu'on realise une oxydation du tube de gainage (4) du crayon absorbent (2), a haute temperature, en at mosphere oxydante. 12.- Procede de protection selon la revendication 11, caracterise par le fait quton realise l'oxydation du tube de gainage (4) soude au bouchon inferieur (7), au defile, a une temperature de 1300 C a 1700 C et a une vi